(57)【要約】【課題】  設計が簡単であり、表面の機械的強度や耐水性に優れた赤外光透過フィルタを提供すること。【解決手段】  赤外光透過性基板の一方の面に、屈折率が２．１０〜２．３０の硫化亜鉛薄膜と屈折率が３．００以上の高屈折率薄膜とを最上部に高屈折率薄膜が配置されるように交互に積層し、その上にさらに屈折率が２．０１〜２．３０のダイヤモンドライクカーボン薄膜を積層してなる赤外光透過フィルタ。【選択図】        図１
2006153976.tif 000002
【特許請求の範囲】
【請求項１】
赤外光透過性基板の一方の面に、屈折率が２．１０〜２．３０の硫化亜鉛薄膜と屈折率が３．００以上の高屈折率薄膜とを最上部に高屈折率薄膜が配置されるように交互に積層し、その上にさらに屈折率が２．０１〜２．３０のダイヤモンドライクカーボン薄膜を積層してなる赤外光透過フィルタ。
【請求項２】
赤外光透過性基板の他方の面に、硫化亜鉛薄膜と高屈折率薄膜とが最上部に硫化亜鉛薄膜が配置されるように交互に積層されている請求項１に記載の赤外光透過フィルタ。
【請求項３】
基板がゲルマニウムもしくはケイ素からなる請求項１もしくは２に記載の赤外光透過フィルタ。
【請求項４】
高屈折率薄膜がゲルマニウムもしくはケイ素からなる請求項１乃至３のうちのいずれかの項に記載の赤外光透過フィルタ。
【請求項５】
ダイヤモンドライクカーボン薄膜がプラズマ化学蒸着法により最上部の高屈折率薄膜の上に形成された薄膜である請求項１乃至４のうちのいずれかの項に記載の赤外光透過フィルタ。
【発明の詳細な説明】
【技術分野】
【０００１】
本発明は、人体検知用センサに代表される赤外光センサに赤外光を選択的に伝えるために有利に用いることができる赤外光透過フィルタに関する。
【背景技術】
【０００２】
従来より、人体検知用センサに代表される赤外光センサ、あるいは赤外光の吸収特性をもとに各種のガス（例、二酸化炭素）の濃度を測定する赤外線ガス分析計などの計測機器に赤外光を選択的に伝えるために、赤外光透過フィルタを用いることは知られている。例えば、人体検知用センサには、人体から放射される波長が約１０μｍの赤外光を選択的に透過する赤外光透過フィルタが用いられている。
【０００３】
赤外光透過フィルタとしては、赤外光透過性基板の表面に高屈折率薄膜と低屈折率薄膜とを交互に積層した構成の薄膜干渉フィルタが広く用いられている。そして赤外光透過フィルタを構成するそれぞれの薄膜としては、赤外光の透過性に優れる薄膜が用いられる。例えば、赤外光透過フィルタの高屈折率薄膜としてゲルマニウム薄膜やケイ素薄膜を、そして低屈折率薄膜として硫化亜鉛薄膜を用いることは既に知られている。
【０００４】
特許文献１には、硫化亜鉛基板やセレン化亜鉛基板などの低屈折率基板の表面に、ゲルマニウム薄膜と硫化亜鉛薄膜とを最上部にゲルマニウム薄膜が配置されるように交互に積層し、さらに最上部のゲルマニウム薄膜の上にダイヤモンドライクカーボン薄膜を積層した構成の赤外光用の反射防止膜（赤外光透過フィルタ）が開示されている。この特許文献１においては、低屈折率基板上に形成されたフッ化鉛薄膜やフッ化バリウム薄膜などの単層膜から構成される従来の反射防止膜に代えて、上記のように最上部にダイヤモンドライクカーボン薄膜を備える多層膜を付設することにより、良好な光学特性を有し、さらに機械的強度、耐水性、そして耐薬品性に優れる反射防止膜が得られるとされている。そして、この文献によると、反射防止膜に用いるダイヤモンドライクカーボン薄膜は、屈折率が１．８〜２．０のものが用いられるとされている。
【０００５】
【特許文献１】特開昭６３−２９４５０１号公報
【発明の開示】
【発明が解決しようとする課題】
【０００６】
赤外光透過フィルタは、人体検知用センサなどの様々なセンサや計測機器に装着されて用いられる。これらのセンサや計測機器は屋外で使用されることもあることから、赤外光透過フィルタの機械的強度や耐水性などの改良が望まれている。ただし、これらの特性を改良する際には、改良前の赤外光透過フィルタと同様の光学特性を維持することが要求される。
【０００７】
特許文献１に記載の反射防止膜（赤外光透過フィルタ）は優れた光学特性を示し、そして最上部にダイヤモンドライクカーボン薄膜が備えられているために優れた機械的強度や耐水性を示す。しかしながら、同公報に記載されているように最上部に屈折率が１．８〜２．０のダイヤモンドライクカーボン薄膜を備えた多層膜を用いた反射防止膜は、所望の光学特性を得るために、ダイヤモンドライクカーボン薄膜を含む多層膜の層構成や各層の厚みを改めて設計する必要がある。このように多層膜を改めて設計することにより、所望の光学特性にある程度は近い光学特性を示す反射防止膜を得ることはできる。しかしながら、多層膜の各々の層の厚みの変更により多層膜の内部応力が変化して、多層膜が剥離し易くなるなどの別の問題を生じ易い。このため特許文献１の反射防止膜の多層膜の設計には、所望の光学特性を示す多層膜を設計し、そして試作を繰り返すという手間のかかる作業が必要とされる。
【０００８】
本発明の課題は、設計が簡単であり、表面の機械的強度や耐水性に優れた赤外光透過フィルタを提供することにある。
【課題を解決するための手段】
【０００９】
本発明者は、屈折率が２．１０〜２．３０の硫化亜鉛薄膜の代わりに、硫化亜鉛薄膜と屈折率が近似したダイヤモンドライクカーボン薄膜を用いることにより、赤外光透過フィルタが備える多層膜の層構成や厚みを改めて設計することなく、機械的強度や耐水性に優れる赤外光透過フィルタを提供できることを見出した。
【００１０】
本発明は、赤外光透過性基板の一方の面に、屈折率が２．１０〜２．３０の硫化亜鉛薄膜と屈折率が３．００以上の高屈折率薄膜とを最上部に高屈折率薄膜が配置されるように交互に積層し、その上にさらに屈折率が２．０１〜２．３０のダイヤモンドライクカーボン薄膜を積層してなる赤外光透過フィルタにある。
【００１１】
本発明の赤外光透過フィルタの好ましい態様は、下記の通りである。
（１）赤外光透過性基板の他方の面に、硫化亜鉛薄膜と高屈折率薄膜とが最上部に硫化亜鉛薄膜が配置されるように交互に積層されている。
（２）基板がゲルマニウムもしくはケイ素からなる。
（３）高屈折率薄膜がゲルマニウムもしくはケイ素からなる。
（４）ダイヤモンドライクカーボン薄膜がプラズマ化学蒸着法により最上部の高屈折率薄膜の上に形成された薄膜である。
【００１２】
なお、本明細書において「赤外光透過性」とは、波長０．７〜２５μｍの赤外領域において光の透過率が４０％以上の領域が存在することを意味する。また「屈折率」は、波長１０μｍの光に対する屈折率を意味する。
【発明の効果】
【００１３】
本発明によれば、低屈折率薄膜として硫化亜鉛薄膜を用いた従来の赤外光透過フィルタの層構成をそのまま有効に利用して、これと同様の光学特性を示し且つ機械的強度や耐水性に優れた赤外光透過フィルタを、従来の赤外光透過フィルタの最上部に備えられた硫化亜鉛薄膜に代えて屈折率が２．０１〜２．３０（好ましくは２．１０〜２．３０）のダイヤモンドライクカーボン薄膜を用いるという簡単な設計により得ることができる。特に、人体検知用センサに用いる赤外光透過フィルタは、基板の各々の面に多数の薄膜が積層された複雑な構成を有しており、その設計には非常に手間がかかる。本発明によれば、このように複雑な層構成のフィルタであっても、このフィルタと同様の光学特性を示し且つ機械的強度や耐水性に優れた赤外光透過フィルタを、上記と同様の簡単な設計により得ることができる。
【００１４】
このようにして得られる本発明の赤外光透過フィルタは、その最上部に機械的強度や耐水性に優れるダイヤモンドライクカーボン薄膜が備えられているため、例えば、屋外の砂埃や風雨に曝される環境において特に有利に用いることができる。
【発明を実施するための最良の形態】
【００１５】
本発明の赤外光透過フィルタを、添付の図面を用いて説明する。図１は、本発明の赤外光透過フィルタの構成例を示す断面図である。
【００１６】
図１の赤外光透過フィルタ１０は、赤外光透過性基板１１の一方の面に、屈折率が２．１０〜２．３０の硫化亜鉛薄膜と屈折率が３．００以上の高屈折率薄膜とを最上部に高屈折率薄膜が配置されるように交互に積層し、その上にさらに屈折率が２．０１〜２．３０のダイヤモンドライクカーボン薄膜を積層した構成を有している。
【００１７】
赤外光透過性基板１１の例としては、硫化亜鉛基板（屈折率：２．４）やセレン化亜鉛基板（屈折率：２．４）などの低屈折率基板、およびゲルマニウム基板（屈折率：４．０）やシリコン（ケイ素）基板（屈折率：３．４）などの高屈折率基板が挙げられる。赤外光透過性基板１１としては、硫化亜鉛基板やセレン化亜鉛基板よりも低価格なゲルマニウム基板やシリコン基板を用いることが好ましい。
【００１８】
基板１１の上に形成される硫化亜鉛薄膜１２は、薄膜干渉フィルタの低屈折率薄膜として用いられる。
【００１９】
高屈折率薄膜１３としては、屈折率が３．００以上の薄膜が用いられる。高屈折率薄膜１３の例としては、ゲルマニウム薄膜（屈折率：４．０）やシリコン薄膜（屈折率：３．４）が挙げられる。
【００２０】
硫化亜鉛薄膜１２及び高屈折率薄膜１３のそれぞれは、例えば、電子ビーム蒸着法やスパッタ法などの公知の成膜方法により形成することができる。
【００２１】
最上部の高屈折率薄膜の上には、ダイヤモンドライクカーボン（ＤＬＣ）薄膜１４が積層される。一般に、ＤＬＣ薄膜には、ダイヤモンド構造、グラファイト構造及び直鎖構造などの結晶構造が混在していることが知られている。そしてこのダイヤモンド構造の存在によって、ＤＬＣ薄膜は、優れた機械的強度、耐水性、そして耐薬品性を示す。
【００２２】
本発明の赤外光透過フィルタには、屈折率が２．０１〜２．３０（好ましくは２．１０〜２．３０）のＤＬＣ薄膜が用いられる。本発明の赤外光透過フィルタは、これまで作製されてきた硫化亜鉛薄膜と高屈折率薄膜とが交互に積層された構成の赤外光透過フィルタの最上部の硫化亜鉛薄膜の代わりに、硫化亜鉛薄膜と屈折率が近似したＤＬＣ薄膜を用いるという簡単な設計により得られる。このようにして得られる本発明の赤外光透過フィルタは、従来の赤外光透過フィルタと同様の光学特性を示し且つ優れた機械的強度、耐水性、そして耐薬品性を示す。
【００２３】
本発明の赤外光透過フィルタに用いるＤＬＣ薄膜は、プラズマ化学蒸着法（以下、プラズマＣＶＤ法という）によって形成することができる。プラズマＣＶＤ法は、薄膜の原料となるガス（ＤＬＣ薄膜を形成する場合には、例えば、エチレンガス）をプラズマ化して化学的に活性なラジカルやイオンに励起し、これを基板表面において化学反応させて薄膜を形成する成膜方法である。プラズマ化により活性化した気体は反応性が高く、非熱平衡状態で化学反応が進行するため、特有の原子組成や結晶構造を持つ薄膜を形成することができる。プラズマＣＶＤ法を用いることにより、屈折率が２．０１〜２．３０のＤＬＣ薄膜を容易に形成することができる。
【００２４】
図２は、本発明の赤外光透過フィルタのＤＬＣ薄膜の形成に用いるプラズマＣＶＤ装置の構成例を示す部分断面図である。以下、プラズマＣＶＤ装置の構成について簡単に説明する。図２のプラズマＣＶＤ装置２０は、排気装置２５が備えられたチャンバ２１、チャンバ２１の内部に対向配置された高周波供給電極２２及び接地電極２３、高周波供給電極２２にマッチング回路２７を介して電気的に接続された高周波電源２８から構成されている。チャンバ２１には、ＤＬＣ薄膜の原料となるガスを供給するためのガス導入口２６が備えられている。
【００２５】
赤外光透過性基板上に硫化亜鉛薄膜と高屈折率薄膜とを最上部に高屈折率薄膜が配置されるように交互に積層した構成の多層膜付きの基板２４は、例えば、図２に示すように高周波供給電極２２の表面に取り付けられる。多層膜付きの基板は、これを保持する基板ホルダを用いて高周波供給電極に取り付けることもできる。多層膜付きの基板２４の最上部の高屈折率薄膜の表面には、次のようにしてＤＬＣ薄膜が形成される。
【００２６】
まず、プラズマＣＶＤ装置２０のチャンバ２１の内部を、例えば、真空度が５×１０-4Ｐａ以下となるまで排気装置２５により排気する。
【００２７】
次に、チャンバ２１の内部にガス導入口２６からダイヤモンドライクカーボン（ＤＬＣ）薄膜の原料ガスを導入する。原料ガスの例としては、エチレンガスが挙げられる。原料ガスとしては、エチレンガスを用いることが好ましい。エチレンガスは、例えば、１１３ｓｃｃｍ（standard curbic centi-meter per minute）程度の流量でチャンバ２１の内部に導入される。
【００２８】
そして高周波電源２８により、例えば、周波数が１３．５６ＭＨｚ、そして電力が１．３５ｋＷの高周波電圧を高周波供給電極２２に印加することにより原料ガスのプラズマが発生する。そしてプラズマ化した原料ガスが、多層膜付き基板２４の最上部の高屈折率薄膜の表面において化学反応してＤＬＣ薄膜が形成される。
【００２９】
本発明の赤外光フィルタにおいて、赤外光透過性基板のＤＬＣ薄膜を備える面とは反対側の面には、上記とは別の薄膜干渉フィルタを付設することもできる。赤外光透過性基板のＤＬＣ薄膜を備える面とは反対側の面には、硫化亜鉛薄膜と高屈折率薄膜（例、ゲルマニウム薄膜及びケイ素薄膜）とが最上部に硫化亜鉛薄膜が配置されるように交互に積層された構成の薄膜干渉フィルタが付設されていることが好ましい。赤外光透過性基板の各々の面に薄膜干渉フィルタを付設することにより、より多様な赤外光透過特性を示す赤外光透過フィルタが得られる。
【００３０】
例えば、上記の人体検知用センサは、人体から放射される波長が約１０μｍの赤外光を、この赤外光に対して高い透過率を示す赤外光透過フィルタを介して検出する。この際に、太陽光や蛍光灯などに含まれる可視光〜波長５μｍ程度までの赤外光（測定対象の波長１０μｍの赤外光よりも高いエネルギーを持つ短波長の光）を遮光すると、人体から放射される赤外光の検出感度や検出精度を高くすることができる。特に、波長３〜５μｍの赤外光を遮光するとセンサの検出感度や検出精度が良好となる。
【００３１】
上記のように基板の一方の面にのみ薄膜干渉フィルタが付設された赤外光透過フィルタは、波長１０μｍの光を選択的にセンサに伝えることはできるものの、同時に波長３〜５μｍの光もセンサに伝え易いためにセンサの検出感度や検出精度を有る程度以上に高くすることは難しい。一方、基板の各々の面に薄膜干渉フィルタが付設された赤外光透過フィルタは、その構成は複雑となるものの、一方の薄膜干渉フィルタにより波長が１０μｍの赤外光を高い透過率で透過させ、他方の薄膜干渉フィルタにより波長が３〜５μｍの赤外光を遮光させることができるため、これを人体検知用センサに用いることによりセンサの検出感度や検出精度を高くすることができる。
【実施例】
【００３２】
［参考例１］
直径が１００ｍｍ、そして厚みが０．５ｍｍの円盤状のシリコン基板（屈折率：３．４）を用意した。この基板の表面をジエチルエーテルを含ませた布で拭いて清浄にした。次いで、このシリコン基板の一方の表面に、電子ビーム蒸着法によりゲルマニウム薄膜（屈折率：４．０）と硫化亜鉛薄膜（屈折率：２．２）とを、最上部に硫化亜鉛薄膜が配置されるように交互に積層して多層膜を作製した。なお、各々の薄膜の厚みは、水晶振動子の表面に薄膜が形成された際の振動数の変化を予め換算式として求め、この換算式をもとに成膜中の薄膜の厚みをモニタしながら所定の厚みに設定した。作製した多層膜の構成を下記の第１表に示す。なお、第１表中、「１層目」とは、基板の表面に最初に積層される層を意味する。
【００３３】
［表１］
第１表
──────────────────────────────────────
多層膜の構成    厚み     多層膜の構成    厚み     多層膜の構成    厚み
（ｎｍ）                 （ｎｍ）                 （ｎｍ）
──────────────────────────────────────
1層目   Ge薄膜    22    17層目   Ge薄膜   111    33層目   Ge薄膜    68
2層目  ZnS薄膜   120    18層目  ZnS薄膜   278    34層目  ZnS薄膜   212
3層目   Ge薄膜   197    19層目   Ge薄膜   110    35層目   Ge薄膜    89
4層目  ZnS薄膜   267    20層目  ZnS薄膜   270    36層目  ZnS薄膜   216
5層目   Ge薄膜   189    21層目   Ge薄膜   112    37層目   Ge薄膜    80
6層目  ZnS薄膜   331    22層目  ZnS薄膜   256    38層目  ZnS薄膜   191
7層目   Ge薄膜   143    23層目   Ge薄膜   139    39層目   Ge薄膜   127
8層目  ZnS薄膜   330    24層目  ZnS薄膜   180    40層目  ZnS薄膜    56
9層目   Ge薄膜   155    25層目   Ge薄膜   161    41層目   Ge薄膜   163
10層目  ZnS薄膜   337    26層目  ZnS薄膜   195    42層目  ZnS薄膜    53
11層目   Ge薄膜   179    27層目   Ge薄膜   146    43層目   Ge薄膜   128
12層目  ZnS薄膜   262    28層目  ZnS薄膜   208    44層目  ZnS薄膜   144
13層目   Ge薄膜   185    29層目   Ge薄膜   141    45層目   Ge薄膜   131
14層目  ZnS薄膜   295    30層目  ZnS薄膜   258    46層目  ZnS薄膜    33
15層目   Ge薄膜   186    31層目   Ge薄膜    86    47層目   Ge薄膜   160
16層目  ZnS薄膜   308    32層目  ZnS薄膜   308    48層目  ZnS薄膜   979
──────────────────────────────────────
【００３４】
同様にして、基板の他方の表面に、ゲルマニウム薄膜と硫化亜鉛薄膜とを、最上部に硫化亜鉛薄膜が配置されるように交互に積層して多層膜を作製した。作製した多層膜の構成を下記の第２表に示す。
【００３５】
［表２］
第２表
──────────────────────────────────────
多層膜の構成    厚み     多層膜の構成    厚み     多層膜の構成    厚み
（ｎｍ）                 （ｎｍ）                 （ｎｍ）
──────────────────────────────────────
1層目   Ge薄膜    43    12層目  ZnS薄膜   423    23層目   Ge薄膜   240
2層目  ZnS薄膜   127    13層目   Ge薄膜   173    24層目  ZnS薄膜   544
3層目   Ge薄膜   237    14層目  ZnS薄膜   379    25層目   Ge薄膜   267
4層目  ZnS薄膜   263    15層目   Ge薄膜   216    26層目  ZnS薄膜   487
5層目   Ge薄膜   239    16層目  ZnS薄膜   385    27層目   Ge薄膜   311
6層目  ZnS薄膜   327    17層目   Ge薄膜   300    28層目  ZnS薄膜   368
7層目   Ge薄膜   195    18層目  ZnS薄膜   391    29層目   Ge薄膜   397
8層目  ZnS薄膜   350    19層目   Ge薄膜   300    30層目  ZnS薄膜   333
9層目   Ge薄膜   183    20層目  ZnS薄膜   495    31層目   Ge薄膜   261
10層目  ZnS薄膜   414    21層目   Ge薄膜   244    32層目  ZnS薄膜  1153
11層目   Ge薄膜   187    22層目  ZnS薄膜   581
──────────────────────────────────────
【００３６】
このように基板のそれぞれの面に多層膜を形成して、人体検知用センサに用いる赤外光透過フィルタを作製した。図３に破線で記入した曲線Ａは、作製した赤外光透過フィルタの赤外光透過特性を示している。図３に示すように、作製した赤外光透過フィルタの波長１０μｍの赤外光の透過率は約７７％であり、そして波長３〜５μｍにおける赤外光の透過率は０．５％以下であった。
【００３７】
［実施例１］
シリコン基板の一方の表面に、４８層目の硫化亜鉛薄膜を形成しないこと以外は参考例１と同様にしてゲルマニウム薄膜と硫化亜鉛薄膜とが交互に４７層積層された構成の多層膜を作製した。
【００３８】
次に、作製した多層膜付き基板を、その多層膜が形成された面をジエチルエーテルを含ませた布で拭いて清浄にしたのち、図２のプラズマ化学蒸着装置（以下、プラズマＣＶＤ装置という）２０の高周波供給電極２２の表面に取り付けた。そしてプラズマＣＶＤ装置のチャンバ２１の内部を真空度が５×１０-4Ｐａ以下となるまで排気装置２５により排気したのち、チャンバ２１の内部にガス導入口２６からダイヤモンドライクカーボン（ＤＬＣ）薄膜の原料であるエチレンガスを１１３ｓｃｃｍの流量で導入した。そして高周波電源２８により高周波供給電極２２に周波数が１３．５６ＭＨｚ、そして電力が１．３５ｋＷの高周波電圧を印加してエチレンガスのプラズマを発生させることにより、多層膜付き基板の最上部のゲルマニウム薄膜の表面に、上記の４８層目の硫化亜鉛薄膜と同じ厚み（９７９ｎｍ）のＤＬＣ薄膜を形成した。ＤＬＣ薄膜は、上記と同様に水晶振動子の振動数変化を利用して所定の厚みに設定した。
【００３９】
この赤外光透過フィルタのＤＬＣ薄膜を形成する際に、上記とは別のシリコン基板の表面にＤＬＣ薄膜を形成した。このサンプルの赤外光透過特性から得られたＤＬＣ薄膜の光学的厚みと、触針式膜厚計により得られたＤＬＣ薄膜の幾何的厚みとから算出されたＤＬＣ薄膜の屈折率は２．２であった。
【００４０】
次に、基板の他方の面に、参考例１と同様にしてゲルマニウム薄膜と硫化亜鉛薄膜とを、最上部に硫化亜鉛薄膜が配置されるように交互に３２層積層して多層膜を形成した。
【００４１】
このようにして、人体検知用センサに用いる本発明の赤外光透過フィルタを作製した。
図３に実線で記入した曲線Ｂは、作製した赤外光透過フィルタの赤外光透過特性を示している。図３に示すように、作製した赤外光透過フィルタは、その波長１０μｍの赤外光の透過率が７３％であり、そして波長３〜５μｍにおける赤外光の透過率が０．５％以下であり、参考例１の赤外光透過フィルタと同様の赤外光透過特性を示すことがわかる。また、作製された赤外光透過フィルタは、その最上部にＤＬＣ薄膜が備えられているために機械的強度や耐水性に優れたものである。
【００４２】
［参考例２］
直径が２４ｍｍ、そして厚みが２．５ｍｍの円盤状のゲルマニウム基板（屈折率：４．０）の表面に、参考例１と同様にして硫化亜鉛薄膜とゲルマニウム薄膜とを、最上部に硫化亜鉛薄膜が配置されるように交互に積層して多層膜を作製した。作製した多層膜の構成を下記の第３表に示す。
【００４３】
［表３］
第３表
──────────────────────────────────────
多層膜の構成    厚み     多層膜の構成    厚み     多層膜の構成    厚み
（ｎｍ）                 （ｎｍ）                 （ｎｍ）
──────────────────────────────────────
1層目  ZnS薄膜   201     4層目   Ge薄膜   286     7層目  ZnS薄膜    87
2層目   Ge薄膜   360     5層目  ZnS薄膜   451     8層目   Ge薄膜   570
3層目  ZnS薄膜   522     6層目   Ge薄膜   602     9層目  ZnS薄膜  1123
──────────────────────────────────────
【００４４】
このように基板の表面に多層膜を形成して、反射防止膜として用いる赤外光透過フィルタを作製した。図４に破線で記入した曲線Ｃは、作製した赤外光透過フィルタの赤外光透過特性を示している。
【００４５】
［実施例２］
ゲルマニウム基板の表面に、９層目の硫化亜鉛薄膜を形成しないこと以外は参考例２と同様にして硫化亜鉛薄膜とゲルマニウム薄膜とが交互に８層積層された構成の多層膜を作製した。この多層膜付き基板の最上部のゲルマニウム薄膜の表面に、実施例１と同様にして上記の９層目の硫化亜鉛薄膜と同じ厚み（１１２３ｎｍ）のＤＬＣ薄膜（屈折率：２．２）を形成した。
【００４６】
このようにして、反射防止膜として用いる本発明の赤外光透過フィルタを作製した。図４に実線で記入した曲線Ｄは、作製した赤外光透過フィルタの赤外光透過特性を示している。図４に示すように、作製した赤外光透過フィルタは、参考例２の赤外光透過フィルタと同様の赤外光透過特性を示すことがわかる。また、作製された赤外光透過フィルタは、その最上部にＤＬＣ薄膜が備えられているために機械的強度や耐水性に優れたものである。
【図面の簡単な説明】
【００４７】
【図１】本発明の赤外光透過フィルタの構成例を示す断面図である。
【図２】本発明の赤外光透過フィルタのダイヤモンドライクカーボン薄膜の形成に用いるプラズマ化学蒸着装置の構成例を示す部分断面図である。
【図３】参考例１及び実施例１で作製した赤外光透過フィルタの赤外光透過特性を示す図である。
【図４】参考例２及び実施例２で作製した赤外光透過フィルタの赤外光透過特性を示す図である。
【符号の説明】
【００４８】
１０  赤外光透過フィルタ
１１  赤外光透過性基板
１２  硫化亜鉛薄膜
１３  高屈折率薄膜
１４  ダイヤモンドライクカーボン薄膜
２０  プラズマ化学蒸着装置
２１  チャンバ
２２  高周波供給電極
２３  接地電極
２４  多層膜付きの基板
２５  排気装置
２６  ガス導入口
２７  マッチング回路
２８  高周波電源
【図１】
2006153976.tif 000003
【図２】
2006153976.tif 000004
【図３】
2006153976.tif 000005
【図４】
2006153976.tif 000006